(57)【特許請求の範囲】
【請求項１】
柔軟で曲げやすい生体組織の再建または修復に用いられる外科手術用メッシュであって、該メッシュが、
マルチフィラメント糸を含む支持用格子であって、該マルチフィラメント糸が平坦にされたフィラメントを含み、該平坦にされたフィラメントが、該平坦にされたフィラメント間に存在する複数の間質空隙を規定する、支持用格子、および
該マルチフィラメント糸を包み、該複数の間質空隙を囲む、感染性物体が宿ることに対する耐性を提供するマトリックス
を含むメッシュ。
【請求項２】
前記マトリックスは、前記マルチフィラメント糸の平坦にされたフィラメントの外周を包囲し、該マトリックスは、該平坦にされたフィラメントを構成する素材のヤング係数より低いヤング係数を有する素材から構成される、請求項１に記載の外科手術用メッシュ。
【請求項３】
請求項２に記載の外科手術用メッシュであって、前記マトリックスは、前記マルチフィラメント糸に浸透して、前記平坦にされたフィラメント間に存在する前記複数の間質空隙を満たす、メッシュ。
【請求項４】
請求項３に記載の外科手術用メッシュであって、前記マトリックスは、ポリエステル、ポリプロピレン、ポリエチレン、ポリウレタン、ポリ（メタ）アクリレート、およびそれらの共重合体からなるグループより選択された重合体からなる、メッシュ。
【請求項５】
請求項１に記載の外科手術用メッシュであって、前記フィラメントは、柔軟な芯と融解可能なシースを有し、ここで、
該融解可能なシースが該柔軟な芯を包囲し、そして、ここで、
該融解可能なシースは、該柔軟な芯の融点よりも低い融解温度を有し、これによって、該フィラメントを加熱することで該融解可能なシースが融解して前記間質空隙を閉塞する、メッシュ。
【請求項６】
請求項５に記載の外科手術用メッシュであって、前記柔軟な芯は、ポリエチレンテレフタレート・ポリエステルからなり、前記融解可能なシースは、ポリエチレンテレフタレート／イソフタレート・コポリエステルからなる、メッシュ。
【請求項７】
前記マルチフィラメント糸が前記支持用格子を形成するために規則正しく間隔を置いた接続部で互いに重なりあっており、該重なり合う糸が前記外科手術用メッシュのもつれ抵抗を高めるために、該接合部で互いに接着している、請求項１に記載の外科手術用メッシュ。
【請求項８】
前記マトリックスが薬品浸透性である、請求項１に記載の外科手術用メッシュ。
【請求項９】
前記マトリックスが該マトリックスに組み込まれる薬品をさらに含み、該マトリックスが移植に続いて該薬品を患者の体内に放出し得る、請求項８に記載の外科手術用メッシュ。
【請求項１０】
前記外科手術用メッシュの厚みが０．２０ミリメートルより薄い、請求項１に記載の外科手術用メッシュ。
【請求項１１】
前記マルチフィラメント糸が薄くなり得ることで厚みを減らし輪郭を薄くする、請求項１に記載の外科手術用メッシュ。
【請求項１２】
前記マルチフィラメント糸が楕円状の断面を有する、請求項１に記載の外科手術用メッシュ。
【請求項１３】
請求項１に記載の外科手術用メッシュであって、該メッシュが５０ミクロンから４００ミクロンの範囲のサイズを有する細孔を規定する、メッシュ。
【請求項１４】
請求項１に記載の外科手術用メッシュであって、該メッシュが０．０５ミリメートルから０．５０ミリメートルの範囲の厚さを有する、メッシュ。
【請求項１５】
請求項１に記載の外科手術用メッシュであって、該メッシュが０．１０〜０．２０ミリメートルの厚さを有する、メッシュ。
【請求項１６】
請求項１４に記載の外科手術用メッシュであって、前記支持用格子が５ミリメートルの直径を有するトロカールへの挿入が可能となるのに十分に薄い、メッシュ。
【請求項１７】
請求項１６に記載の外科手術用メッシュであって、該外科手術用メッシュが広げられた状態で形状記憶を実現するのに十分な温度で十分な時間加熱状態にされる、メッシュ。
【請求項１８】
請求項１６に記載の外科手術用メッシュであって、前記マルチフィラメント糸が形状記憶素材を含む、メッシュ。
【請求項１９】
請求項１８に記載の外科手術用メッシュであって、該外科手術用メッシュが、形状記憶を有する少なくとも１本の糸をさらに含む、メッシュ。
【請求項２０】
請求項１９に記載の外科手術用メッシュであって、前記形状記憶を有する少なくとも１本の糸がニチノールから形成される、メッシュ。
【請求項２１】
請求項１に記載の外科手術用メッシュであって、該外科手術用メッシュが３００ｐｓｉの裂け強度を有する、メッシュ。
【請求項２２】
柔軟で曲げやすい生体組織の再建または修復に用いられる外科手術用メッシュの製造方法であって、該方法は以下：
マルチフィラメント糸から支持用格子を形成するステップであって、該マルチフィラメント糸が平坦にされたフィラメントを含み、該平坦にされたフィラメントが複数の間質空隙を規定する、ステップ、および
感染性物体が宿ることに対する耐性を提供するマトリックス内に該マルチフィラメント糸を包むステップであって、これによって、感染物の存在に対して抵抗力を向上するように、該間質間隙が該マトリックス内で囲まれる、ステップ、
を含む、方法。
【請求項２３】
請求項２２に記載の方法であって、前記包むステップが前記形成するステップの前に行われる、方法。
【請求項２４】
請求項２２に記載の方法であって、前記形成するステップが前記包むステップの前に行われる、方法。
【請求項２５】
前記包むステップが、前記形成するステップの前に前記マルチフィラメント糸の外側に樹脂を付けることを含む、請求項２３に記載の方法。
【請求項２６】
前記樹脂が前記マルチフィラメント糸に浸透し、前記間質空隙を十分充満するように前記支持用格子の外側に十分な量の該樹脂を十分な時間をかけて付ける、請求項２４に記載の方法。
【請求項２７】
前記包むステップが前記支持用格子の形成後、前記マルチフィラメント糸の外側に樹脂を付けることを含む、請求項２４に記載の方法。
【請求項２８】
前記樹脂が前記糸に浸透し、前記間質空隙を十分充満するように前記支持用格子の外側に十分な量の樹脂を十分な時間をかけて付ける、請求項２７に記載の方法。
【請求項２９】
請求項２４に記載の方法であって、前記形成するステップが柔軟な芯と融解可能なシースを含むフィラメントを供給することを含み、
該融解可能なシースが該柔軟な芯を包囲し、該融解可能なシースが該柔軟な芯の融点よりも低い融解温度を有し、
前記包むステップが該融解可能なシースを融解することを含む、方法。
【請求項３０】
前記融解することが、熱エネルギーまたは光波エネルギーの適用から生じる、請求項２９に記載の方法。
【請求項３１】
１８０℃から２１０℃の範囲の温度まで前記外科手術用メッシュを加熱することにより前記融解可能なシースが融解される、請求項２９に記載の方法。
【請求項３２】
前記マトリックスが薬品浸透性であり、該マトリックスへ薬剤を取り込むステップをさらに含む、請求項２２に記載の方法。
【請求項３３】
請求項２２に記載の方法であって、予め設定されている厚みに前記外科手術用メッシュをプレスするために圧縮力を加えるステップをさらに含む、方法。
【請求項３４】
請求項２２に記載の方法であって、前記外科手術用メッシュが広げられた状態で形状記憶を実現するのに十分な温度で十分な時間加熱状態にされるステップをさらに含む、方法。
【請求項３５】
請求項２２に記載の方法であって、前記形成するステップが形状記憶材質で作られたフィラメントを提供することを含む、方法。
【請求項３６】
前記形成するステップが、撚れずに分かれているマルチフィラメント糸を提供することを含む、請求項２２に記載の方法。
【請求項３７】
柔軟で曲げやすい生体組織の再建または修復に用いられる外科手術用メッシュであって、該メッシュが、
マルチフィラメント糸を含む支持用格子であって、該マルチフィラメント糸が楕円状の断面を含み、複数の間質空隙を規定する支持用格子、および
該マルチフィラメント糸を封入し、該複数の間質空隙を包み込む感染性物体が宿ることに対する耐性を提供するマトリックスを含む、メッシュ。
【請求項３８】
前記マトリックスが前記マルチフィラメント糸の外周を包囲し、該マトリックスが前記マルチフィラメント糸のフィラメントを構成する素材のヤング係数より低いヤング係数を有する素材から構成される、請求項３７に記載の外科手術用メッシュ。
【請求項３９】
請求項３７に記載の外科手術用メッシュであって、前記マトリックスは、前記マルチフィラメント糸に浸透して、存在する複数の間質空隙を満たす、メッシュ。
【請求項４０】
請求項３９に記載の外科手術用メッシュであって、前記マトリックスは、ポリエステル、ポリプロピレン、ポリエチレン、ポリウレタン、ポリ（メタ）アクリレート、およびそれらの共重合体からなるグループより選択された重合体からなる、メッシュ。
【請求項４１】
請求項３７に記載の外科手術用メッシュであって、前記フィラメントは、柔軟な芯と融解可能なシースとを有し、ここで、
該融解可能なシースは該柔軟な芯を包囲し、そしてここで、
該融解可能なシースは、該柔軟な芯の融点よりも低い融解温度を有し、これによって、該フィラメントを加熱することで該融解可能なシースが融解して前記間質空隙を閉塞する、メッシュ。
【請求項４２】
請求項４１に記載の外科手術用メッシュであって、前記柔軟な芯がポリエチレンテレフタレート・ポリエステルからなり、前記融解可能なシースがポリエチレンテレフタレート／イソフタレート・コポリエステルからなる、メッシュ。
【請求項４３】
前記マルチフィラメント糸が前記支持用格子を形成するために規則正しく間隔を置いた接続部で互いに重なりあっており、該重なり合う糸が前記外科手術用メッシュのもつれ抵抗を高めるために、該接合部で互いに接着している、請求項３７に記載の外科手術用メッシュ。
【請求項４４】
前記マトリックスが薬品浸透性である、請求項３７に記載の外科手術用メッシュ。
【請求項４５】
前記マトリックスが該マトリックスに組み込まれる薬品をさらに含み、該マトリックスが移植に続いて該薬品を患者の体内に放出し得る、請求項４４に記載の外科手術用メッシュ。
【請求項４６】
前記外科手術用メッシュの厚みが０．２０ミリメートルより薄い、請求項３７に記載の外科手術用メッシュ。
【請求項４７】
前記マルチフィラメント糸が薄くなり得ることで厚みを減らし輪郭を薄くする、請求項３７に記載の外科手術用メッシュ。
【請求項４８】
前記マルチフィラメント糸が平坦にされたフィラメントを有する、請求項３７に記載の外科手術用メッシュ。
【請求項４９】
請求項３７に記載の外科手術用メッシュであって、前記支持用格子が５０ミクロンから４００ミクロンの範囲のサイズを有する細孔を規定する、メッシュ。
【請求項５０】
請求項３７に記載の外科手術用メッシュであって、前記支持用格子が０．０５ミリメートルから０．５０ミリメートルの範囲の厚さを有する、メッシュ。
【請求項５１】
請求項３７に記載の外科手術用メッシュであって、前記支持用格子が０．１０〜０．２０ミリメートルの厚さを有する、メッシュ。
【請求項５２】
請求項５０に記載の外科手術用メッシュであって、前記支持用格子が５ミリメートルの直径を有するトロカールへの挿入が可能となるのに十分に薄い、メッシュ。
【請求項５３】
請求項５２に記載の外科手術用メッシュであって、該外科手術用メッシュが広げられた状態で形状記憶を実現するのに十分な温度で十分な時間加熱状態にされる、メッシュ。
【請求項５４】
請求項５２に記載の外科手術用メッシュであって、前記マルチフィラメント糸が形状記憶素材を含む、メッシュ。
【請求項５５】
請求項５２に記載の外科手術用メッシュであって、該外科手術用メッシュが、形状記憶を有する少なくとも１本の糸をさらに含む、メッシュ。
【請求項５６】
請求項５５に記載の外科手術用メッシュであって、前記形状記憶された少なくとも１本の糸がニチノールから形成される、メッシュ。
【請求項５７】
請求項３７に記載の外科手術用メッシュであって、該外科手術用メッシュが３００ｐｓｉの裂け強度を有する、メッシュ。
【請求項５８】
柔軟で曲げやすい生体組織の再建または修復に用いられる外科手術用メッシュの製造方法であって、該方法は以下：
マルチフィラメント糸から支持用格子を形成するステップであって、該マルチフィラメント糸が複数の間質空隙を規定する、ステップ、
感染性物体が宿ることに対する耐性を提供するマトリックス内にマルチフィラメント糸を包むステップであって、これによって、感染物の存在に対してメッシュ抵抗力を向上するように、該間質間隙が該マトリックス内で囲まれる、ステップ、
該マルチフィラメント糸に楕円状の断面を与えるステップ
を含む、方法。
【請求項５９】
請求項５８に記載の方法であって、前記包むステップが前記形成するステップの前に行われる、方法。
【請求項６０】
請求項５８に記載の方法であって、前記形成するステップが前記包むステップの前に行われる、方法。
【請求項６１】
前記包むステップが、前記形成するステップの前に前記マルチフィラメント糸の外側に樹脂を付けることを含む、請求項５９に記載の方法。
【請求項６２】
前記樹脂が前記マルチフィラメント糸に浸透し、前記間質空隙を十分充満するように前記支持用格子の外側に十分な量の該樹脂を十分な時間をかけて付ける、請求項６０に記載の方法。
【請求項６３】
前記包むステップが前記支持用格子の形成後、前記糸の外側に樹脂を付けるステップを含む、請求項６０に記載の方法。
【請求項６４】
前記樹脂が前記マルチフィラメント糸に十分浸透し、前記間質空隙を十分充満するように前記支持用格子の外側に十分な量の該樹脂を十分な時間をかけて付ける、請求項６３に記載の方法。
【請求項６５】
請求項５８に記載の方法であって、前記形成するステップが柔軟な芯と融解可能なシースを含むフィラメントを供給することを含み、前記融解可能なシースが前記柔軟な芯を包囲し、前記融解可能なシースが前記柔軟な芯の融点よりも低い融解温度を有し、
前記包むステップが前記融解可能なシースを融解することを含む、方法。
【請求項６６】
前記融解することが、熱エネルギーまたは光波エネルギーの適用から生じる、請求項６５に記載の方法。
【請求項６７】
１８０℃から２１０℃の範囲の温度まで前記外科手術用メッシュを加熱することにより前記融解可能なシースが融解される、請求項６５に記載の方法。
【請求項６８】
前記マトリックスが薬品浸透性であり、該マトリックスへ薬剤を取り込むステップをさらに含む、請求項５８に記載の方法。
【請求項６９】
請求項５８に記載の方法であって、予め設定されている厚みに前記外科手術用メッシュをプレスするために圧縮力を加えるステップをさらに含む、方法。
【請求項７０】
請求項５８に記載の方法であって、前記外科手術用メッシュが広げられた状態で形状記憶を実現するのに十分な温度で十分な時間加熱状態にされる前記ステップをさらに含む、方法。
【請求項７１】
請求項５８に記載の方法であって、前記形成するステップが形状記憶材質で作られたフィラメントを提供することを含む、方法。
【請求項７２】
前記形成するステップが、撚れずに分かれているマルチフィラメント糸を提供することを含む、請求項５８に記載の方法。
【発明の詳細な説明】
【０００１】
（発明の背景）
本発明は外科手術用メッシュに関し、より詳細には、細菌および他の感染性物体の存在に向上した耐性を示す、柔軟でしなやかなマルチフィラメント外科手術用メッシュに関する。
【０００２】
生体組織の再建および修復に外科手術用メッシュを使用することは周知である。例えば、身体の損傷部または弱体部の支持および／または補強のために外科手術用メッシュが使用され得る。この場合、移植後、組織が移植片を通って成長するよう、メッシュが十分に多孔性であることがさらに必要である。治癒組織は，移植したメッシュの多孔性開口部を通って成長し、メッシュは組繊と同化して組織が構造的に完全に近づく。
【０００３】
外科手術用メッシュは、複数の糸を支持用格子に形成して、編物、織物、組物などで製造できる。さらに、上記メッシュは、ポリプロピレンおよびポリエステルなどの材料で出来たモノフィラメントまたはマルチフィラメント糸で製造できる。モノフィラメント糸で形成された外科手術用メッシュは満足な補強能力を提供するが、通常堅くて柔軟性に限度がある。対照的に、マルチフィラメン卜糸で形成された外科手術用メッシュは、モノフィラメント糸で形成されたメッシュと比較すると、柔らかくて柔軟性がある。
【０００４】
しかし、マルチフィラメント糸で形成されたメッシュは、細菌などの感染性物体をかくまう傾向がある。特に、マルチフィラメンン卜糸のフィラメン間の小さな空間または隙間は上記細歯の繁殖を促進することがある。現在のところ、外科医は、感染性物体のかくまいを阻止するのに優れているという理由から、通常モノフィラメント設計のものを好んでいる。この選択の結果、外科医は，マルチフィラメント糸に関係する利点を締めなければならない。
【０００５】
従来の外科手術用メッシュの例は、米国特許第２，６７１，４４４号で開示されている。ここで説明されている外科手術用メッシュは、ポリエチレン樹脂を成形して形成する相互接続された糸が完全に編み模様になっている。基本的に、この４４４号メッシュは、成形されたモノフィラメントメッシュであるため、比較的堅く柔軟性が限られている。
【０００６】
米国特許第３，０５４，４０６号は、生体組織の再編および修復用の外科手術用メッシュについて別の例を開示している。ここで説明されている外科手術用メッシュは、モノフィラメントまたはマルチフィラメントのいずれかのポリエチレン糸で織ることができる。モノフィラメント糸で形成するとメッシュの柔軟性は限られ、マルチフィラメント糸で形成すると感染性物体をかくまう傾向があり得る。
【０００７】
米国特許番号４，４５２，２４５は、外科手術用メッシュについてまた別の例を開示している。ここで説明されている外科手術用メッシュは、モノフィラメントのポリプロピレン糸で形成され、この糸は連続した管状に織られる。組織メッシュは多孔性で、モノフィラメント構造であるため、感染耐性の特性を持つ。しかし、モノフィラメントは堅くなりがちで比較的柔軟性がないため、メッシュを取り入れようとする身体の機能を低下する。
【０００８】
外科手術用支持メッシュは、ヘルニア修復手術中など、柔軟な組織の修復に関する分野で極めて役立っている。鼡径部ヘルニア縫縮術は、最も古く一番広く行われている手技である。残念ながら、平均的な手術結果は、手術に伴う障害のため一時期不快さが伴う。罹患率および再発率を低減する目的で、腹腔内視鏡下ヘルニア縫縮術などの方法が開発されている。しかし、大抵の試みは、手技に関連する苦痛および障害をある程度改善したものに過ぎない。さらに、腹腔内視鏡下ヘルニア縫縮術に必更となる機器費用の増加、全身麻酔の必要性、手術室時間の増加のため、この手技はあまり理想的でないことが示されている。鼡径部ヘルニア患者に関する費用、障害、およびヘルニア再発についての全配慮事項を有効に解決できる手技の必要性が続く。
【０００９】
現在、腹腔内視鏡下術または開腹術のいずれかで腹膜前空間に補てつ用メッシュを取り付けているが、これらよりもさらに低侵襲性の手段で手技を行うのが望ましい。そのような手段として考案されたものとして、腹膜腔にメッシュを選ぶのに針を使用するものが挙げられる。しかし、針のカニューレに通るのに十分に細く、しかもその意図される目的を適切に果すのに十分な強度と柔軟性があるメッシュが無いため、針でメッシュを送達するのは部分的に不可能である。
【００１０】
よって、体内で展開するためにメッシュを巻いて折り曲げ、針のカニューレに挿入できるような厚さがあり、しかもマルチフィラメント糸から製造されるメッシュのしなやかで柔軟な特性と、モノフィラメント糸から製造されたメッシュの感染耐性の両方を兼ね備えた柔組織外科手術用メッシュが必要である。また、このメッシュは糸くずを出さず、すり切れ難く、ほぐれ難いものでなければならない。
【００１１】
（発明の要旨）
本発明は、当該技術の必要性を提起し，柔軟で曲折可能な外科手術用メッシュを提供する。このメッシュは、耐感染性マトリックスに包まれた、マルチフィラメント糸で形成される支持用格子を合み、それにより糸のフィラメント間に置かれた間質空隙は、マトリックス内に封じられる。また、このマトリックスはメッシュがほどけないための必要な抵抗を付与し、それによって糸が一ヶ所に片寄ったり、ほどけたりするのを防ぐ。このメッシュは微細なマルチフィラメント糸により編物状または織物状に構成され、これは組織の修復または補強で使用されるのに望ましい機械的強度および有孔性を有する。
【００１２】
さらに、本発明は、マルチフィラメントの糸からなる支持用格子の感染物質の存在に対する抵抗性を高めることを示している、柔軟で曲折可能な外科用メッシュの製造方法を提供するものです。本方法は、マルチフィラメント糸を、耐感染性マトリックス内で包み込み、これにより糸のフィラメント間に置かれた間質空隙がマトリックス内に封じられるステップを含む。一つの実施態様として、侵襲性を最小限にとどめた器具を介して送達を容易にするために、布は極めて薄く製造される。この布の厚さは、その特定の用途およびデリバリー装置に合わせて調整される。また、布を希望の厚さに圧縮するために、仕上げ操作の段階で熱およびまたは圧力を使って糸を押すまたはカレンダーにかける技術が適用され得る。
【００１３】
本発明は、例えばヘルニア修復期間のような、組織の修復および／または補強等、侵襲性が最小限の外科手術に特に有効なメッシュ布を提供する。その薄い構造のため、本メッシュ布は巻き上げたり、折りたたんだりすることができ、非常に小さなサイズでトロカール、カニューレ等の器具を使用して体内に導入および送達することが容易である。また、本メッシュにはデリバリー装置から取り外され時に、希望する配置に戻るよう弾性記憶が与えられ得る。例えば、本メッシュはデリバリー装置から取り外されたら、展開して比較的単純な配置に戻るように設計され得る。
【００１４】
また、本発明は、患者体内の損傷部を修復する方法を提供する。本方法は、柔軟な外科手術用メッシュを提供するステップを含む。場合によっては、本メッシュはさらに丸めたり、折りたたまれたり、あるいは別の方法で容積を圧縮して腹腔鏡送達装置のカニューレにフィットするようにする。本発明のメッシュは、耐感染性マトリックス内で包み込まれたマルチフィラメント糸から形成される支持用格子を含み、それによって本メッシュは柔軟で曲げることができ、同時に感染物質の存在に対する抵抗を示す。本方法は、さらに人体の損傷部分に接近し、損傷部分を補強するために人体内に外科用メッシュを移植し、メッシュが体内に同化されることを含む。
【００１５】
その結果、本発明は、マルチフィラメントの糸から成るメッシュの持つ柔軟で曲げることのできる特徴、およびモノフィラメント糸から作られるメッシュの感染抵抗性を両方示す、外科手術用支持メッシュを提供する。さらに、本発明は、けばを生じずほつれにくい外科手術用支持メッシュを提供する。さらに、本発明のメッシュは、腹腔鏡デバイスを使用して腹膜腔に送達できるように、適当な厚さに形成することができる。
【００１６】
（発明の詳細な説明）
図、特に図１には、従来の発明である外科手術用支持メッシュ１０が図示されている。メッシュ１０はモノフィラメントまたはマルチフィラメントの糸から製造できる。図のとおり、従来のメッシュ１０は横に伸びているマルチフィラメント糸１２と縦に伸びているマルチフィラメント糸１４が編み込まれて支持用格子を構成している。
【００１７】
糸１２および１４のようなマルチフィラメント糸を使用することにより、モノフィラメントを使用した場合に比べ、より優れたしなやかさと柔軟性を備えたメッシュを実現できる。これらの特性は、各フィラメント径とフィラメント間の隙間または空間が、より小さいという２つの理由によるものである。
【００１８】
特に、フィラメント（またはファイバー）は、一般的にその径が減少するとその柔軟性が増すものである。マルチフィラメント糸の断面における固体部分は、同じ径を持つモノフィラメント糸の断面における固体部分より小さいので、マルチフィラメント糸はモノフィラメント糸に比べ、しなやかさと柔軟性が高い。
【００１９】
図１ａに見られるとおり、マルチフィラメント糸１２および１４は各々、複数のフィラメント糸１６が混合され、または束ねられて糸を構成している。空気のポケットである隙間１８は糸の隣接するフィラメントの間に出来る。これらの隙間はメッシュに柔らかさおよびしなやかさをもたらすものの、細菌やその他の感染性物体の、天然の繁殖基盤となる。
【００２０】
当然、外科手術用メッシュは移植前に滅菌される。しかしながら、外科医は感染の危険を最小限に抑えるためモノフィラメントメッシュの使用を好む。その結果、マルチフィラメントメッシュの利点（身体にメッシュがより効果的に同化するのを助ける、柔らかさ、しなやかさなど）は通常犠牲となる。
【００２１】
柔らかさとしなやかさを備えるマルチフィラメントメッシュの特性と、耐感染性に優れたモノフィラメントメッシュの特性を兼ね備えた手外科手術用支持メッシュが製造可能であるということがここに発見された。特筆すべきは、隣接するフィラメントの間に出来た隙間が、細菌の侵入を防ぐマトリックス内に閉じ込められるようになっている、マルチフィラメント糸で構成される支持用格子は、柔軟性を大幅に犠牲にすることなく、感染性物体が宿ることに対して要求される耐性を提供することが発見されたことである。
【００２２】
特に糸のフィラメントの間の間質空隙を完全に取り囲むマトリックスは、糸の内側と外側の間を感染物質が通過するのに対して効果的な障壁を提供する。したがって当該糸の被包後糸に残っているいかなる空隙も結果として生ずるマトリックス内に閉じ込められて（それゆえ密封されて）いる。
【００２３】
本発明の第一の実施態様を図２に示す。特にこの最初の実施態様は、マルチフィラメント糸２２と２４から形成される支持用格子２０を含み、これは、交差接合点２５で重なる。格子の形成の結果、当該格子は、マトリックス２６内に封入される。このマトリックス２６は、糸の外側を継続的に取り巻き、それによりフィラメント２８（図２ａ参照）の間に位置する間質空隙２７を取り囲むフレキシブルな材質であることが望ましい。ひとつの実施態様では、マトリックスが重合体の樹脂から形成されている。
【００２４】
図２ａに示すように、糸に樹脂を十分浸透させないように、樹脂を糸に付けることができる。特に樹脂の含浸は、付ける工程、たとえば付ける樹脂の量および／または被包時間などを通じて制御することができる。そのような実施態様では間質空間は、継続的なマトリックス内で（充填されるのではなく）閉じ込められる。しかし、樹脂が糸に含浸できるようにし、それによって、その中に位置する間質空間を十分に充填するように考慮する。
【００２５】
本発明の他の実施例では、図３に示すように、個別の糸２９が支持用格子の形成前にマトリックス３０に被包されている。図３ａは薄い格子を提供する圧縮された糸２９を示す。被包の結果、糸に残る間質間隙３２はこのマトリックス中に閉じ込められる。（したがって密封される）。これにより感染物質が糸の内部と外部の間を通過するのが防止される。言い換えれば、マトリックスは、望ましいフレキシビリティを維持すると同時に、被包後の糸に残るあらゆる間質空隙と当該糸の外側の間に耐感染性の障壁を提供する。
【００２６】
前述の通り、マトリックスの含透の程度は、糸に付ける樹脂の量および／または塗布時間の調節により制御することができる。たとえば図４および図４ａに示す糸３４を参照すると、マトリックス３６が糸のすき間スペースに含浸し、したがってそこに位置するエアスペースの大部分を十分に充填する。
【００２７】
格子を被包するために使用される樹脂は、個々のフィラメントの融点よりも低い融点を有することが望ましく、したがって格子を傷めることなく（すなわちフィラメントを溶かすことなく）、樹脂を適用できる。さらに形成されたメッシュが望ましい柔軟性を確実に維持できるように、樹脂は高度のフレキシビリティを有するべきである。樹脂のヤング係数はフィラメント材質の係数よりも低いことが望ましい。ポリエステル、ポリプロピレン、ボリエチレン、ポリウレタン、ポリ（メタ）アクリレート、またはそのコーポリマーにより形成した樹脂がこの使用に考慮される。
【００２８】
本発明の一つの実施態様において樹脂溶液が形成された格子に付けられる。樹脂を含む溶媒は、次に蒸発し、それにより溶質が含浸し、したがって糸内の空隙を充填する。
【００２９】
マルチフィラメント糸の被包は、糸の個々フィラメントの間に形成された間質空間を永久的に閉じ込める。特に継続的な耐感染性マトリックスが糸の外側に形成され、したがってフィラメントを被包し、それによりその間に形成された間質空間を充填および／または密封する。それゆえその結果として生ずる外科手術用メッシュは、モノフィラメント糸よりソフトで柔軟性を有し、同時に、通常のマルチフィラメント糸に多くみられる感染物質の通路にバリアを提供する。
【００３０】
更に、糸の囲いこみが、支持用格子の形成に続いて、すなわち、布自体に対して行われるならば、図２に示されるように、格子の糸を交差点２５で融解させて実行される。これは、形成されたメッシュのもつれ抵抗を改良する。また、これによって、メッシュの糸くずやほつれのできやすさが改善される。（すなわち、メッシュは糸くずやほつれのいずれもができにくくなる。）しかしながら、個別の糸が格子の形成の前に囲いこまれていれば、成型後も格子を加熱し、糸のコーティングを融解させ、それによって格子にほつれ抵抗を与え得る。
【００３１】
図５および６を参照すると、本発明に使用されるマルチフィラメント糸、例えば糸４０は、２要素繊維４２を形成し得る。これらの２要素フィラメントには、シース４４と芯４６がある。シースは、好ましくは、フィラメントの芯を形成する物質よりも低い融点または融解点を持つ物質により形成する。つまり、フィラメントが特定の温度に加熱される時、シースは柔らかくなり隣り合うフィラメントのからシースと共に流れる。それによって、フィラメント間の空隙が満たされ、フィラメントの芯が囲いこまれます。もう１つの実施例では、例えば液体基剤のコーティング材料のような熱以外の手段が使用されていますが、溶媒が気化した後にコーティングが残り、フィラメントが囲いこまれ、および／またはそれらの間に形成される間隙が満たされる。
【００３２】
シース４４には、好ましくは、ポリエチレンテレフタレート／イソフタレートの共重合体がよい一方で、芯４６には、好ましくは、ポリエチレンテレフタレート・ポリエステルが使われる。もちろん、２要素フィラメントには他の適切な材料を用い得る。
【００３３】
本発明のもう１つの実施態様を図７および７ａに示す。特に、この実施態様には、糸４０のような２要素のマルチフィラメント糸により形成された支持用格子４８が含まれる。格子形成の後に、格子は予め設定されている温度、つまり、２要素フィラメントの融解温度に加熱される。
【００３４】
この融解温度では、２要素フィラメントのシース４４が溶け始め、一緒に流れ始める。それによって、少なくとも、フィラメント間の空隙が少なくとも実質的に満たされ、連続的なポリマーマトリックス内で芯４６が包囲される。溶解したシースも、流れているポリマーが充填されていないあらゆる空隙５０を包囲する。シース４４のポリマーが芯４６のポリマーよりも柔らかく、より柔軟であるため、形成された格子は、単一繊維糸よりも従来の多繊維糸によって形成されたものにより近い、外科的な支持用メッシュの柔軟性を呈する。２要素の撚っていない糸フィラメントでは、より展伸する傾向がある。この展伸性は、布を熱で圧縮中に糸にかかる横断力によって更に強調される。更に、シースのポリマーが多数のフィラメント間に介在する空隙に流出すると、繊維の間の空気が減少し、更に糸の結束が強められる。
【００３５】
本発明による外科用メッシュは、布を織る、ニット加工する、編み上げる、または複数のマルチフィラメント糸を支持用格子構造の中に成形することによって形成し得る。マルチフィラメント糸として、伝統的なマルチフィラメント糸あるいは２要素のマルチフィラメント糸を用い得る。２要素のマルチフィラメント糸で形成される時、支持用メッシュは後に熱あるいは光エネルギーの作用を受け、フィラメント同士が融合される。例えば、メッシュがオーブンの中に置かれ、例えば１８０〜２１０℃の程度の温度、より好ましくは、２００〜２１０℃の加熱がなされ、個別のフィラメントのシースが融解する。
【００３６】
コーティングあるいは２要素フィラメントの融解による糸の包囲は、縦糸を織り込む構造の繊維質の特性を失わせる一方、「膜様の」触感の格子を提供する。更に、本発明によって、格子孔（例えば、図７に示される孔５２）の大きさを制御し得る。例えば、孔の大きさ（好ましくは約５０ミクロンまたはそれより大きい）は、格子の外部に適用する樹脂の量を調節することによって制御し得る。孔の大きさを制御することによって、格子の体内への同化が促進されると考えられる。
【００３７】
本発明の一つの好ましい実施態様では、医薬物質（例えば抗生物質）が糸を包囲しているマトリックスに取りこまれている。薬剤が包囲用樹脂に直接分散されるか、あるいは複数の別個のキャリアに添加され、次いでこれらが包囲用樹脂に直接分散される。
【００３８】
本発明のもう１つの実施態様では、およそ０．０５〜０．５０ミリメートルの範囲の厚さを持つ薄いメッシュが形成される。より好ましくは、本発明による薄いメッシュが約０．１０〜０．２０ミリメートルの厚さを持つ。メッシュの幅と長さの寸法は、特殊な用途と送達装置に応じて慣習的に使われている範囲で調節し得る。例えば、１２センチ×１５センチ〜１４センチ×１６センチの範囲である。このような範囲は一般に、成人の肛門括約筋孔の修復範囲をカバーするのに十分である。上述の通り、このような薄い外料用メッシュは、次いで巻き上げたり折りたたむことによって、例えば口径５ミリメートル以下の細い針のカニューレ内にフィットさせ得る。
【００３９】
マルチフィラメント糸によって与えられる柔軟で曲げやすい特性の他に、個別のフィラメントあるいは繊維は、厚みを減らし輪郭を薄くする、展伸性や平坦さを与える。糸の平坦になる力を最大にするため、薄さを引き出す能力を妨げるような糸のねじれや他の指向性を最小限にするか、あるいは防ぐことが必要である。
【００４０】
本発明による薄い織られたメッシュを製作する際に、糸同士に（つまり末端数）間隔を置くことに注意し、織物の構造によって定義される空間をせまく、特に約５０〜約２００ミクロンの間隔でおくことが必要である。このようにして作られた織物の構造は、強化組織に所望の機械的特性を与えるため、２要素のマルチフィラメント糸の使用を有利にする。更に、２要素糸は、１つの成分を溶融可能な樹脂にし、加熱することによって、布の中の他の糸と融解させ、織りこみ点で溶接し、構造を閉じ得る。
【００４１】
織りこみの溶接は、糸を閉じることによって糸の束の中の孔をなくし、感染物がひっかかる危険性をなくす一方で、織物の構造の中の糸を安定化する。また、この処理によって、メッシュの柔軟性が失われ、カニューレから取り出されると平面を保とうとする。
【００４２】
マルチフィラメント糸は、また、展伸すると、メッシュを薄くする。糸に撚りをかけたり、あるいは他の糸を加工することによって妨げられない場合、マルチフィラメント糸の平坦さの特徴が最大になる。織られた後、布には、単一のフィラメントの糸または良く撚られたマルチフィラメント糸によって保持される円形の断面より、むしろ楕円形の断面を糸が作り出す、ヒートセット加工がなされる。
【００４３】
本発明による薄く織られたメッシュの実施例には、例えば円直径が約０．０９ミリメートルの７５デニールの２要素ポリエステル糸の使用が含まれる。本発明で使用されるマルチフィラメント糸は、本来の厚さの半分程度に薄くなり得る。薄くなると、糸は、約０．０４〜０．０６ミリメートル程度の、より小さな直径、あるいは糸の太さをもつ楕円形或いはレース・コース（長方形でコーナーが丸い）型の断面になり、大きい方の直径あるいは糸の幅は、約０．２２〜０．２８ミリメートルになると考えられる。末端数とピック数が１インチ平方当り７０×７０あるいは１平方センチ当り２８×２８程度の正方形の平織構造を使うと、長方形の孔の大きさはそれぞれ、片面あるいは両面で、０．０５から０．０７ミリメートル、すなわち５０〜７０ミクロンになる。
【００４４】
織物構造によって、ニット加工するよりも大きな厚さに対する強度が得られる。また、織物構造によってメッシュは、例えば、ニット加工するよりも効果的に予測可能な状態で、かつより薄く、等方性または異方性の特性が与えられる。布の裂け強度は、約２１ｋｇ／ｃｍ2あるいは３００ｐｓｉあるいは２０６８ｋＰａと推定される。このような裂け強度は、本発明によって達成されるものよりずっと厚い、ヘルニア修復等の通常の外科修復用布の範囲にある。
【００４５】
更に、メッシュに形状記憶させ得る。メッシュが広がった状態において、例えば、十分な時間十分な温度で加熱加工し得る。メッシュは、形状記憶されたニチノール糸のような個別の糸をも含み得る。メッシュは、それによって、配置した後に体温に達した時点で展開するような、平坦な構造に設計し得る。メッシュに与えられた形状記憶性は、例えば針カニューレのような送達器具中に保存された後も、メッシュが腹腔内に配置されると平坦に展開すると考えられる。この方法によって形状記憶性を柔組織メッシュに設計することにより、体内での配向が容易になる。更に、封入用マトリックスによって、メッシュは構造的な安定性とほつれ抵抗を持つようになり、子宮内視鏡保持装置を使って引っ張ったり、調整したりし得る。
【００４６】
本発明による柔組織メッシュを、通常の外科手術または子宮内視鏡の手法を使って埋めこみ得る。より好ましくは、針のデリバリーによる新しい浸襲性が最小の手法を用い得る。このような方法では、針のデリバリー・システム内に包括できるように、メッシュは巻き上げられたり、折られたり、または他の方法で圧縮され容積および輪郭を減らす。図８に示されるように、巻き上げられたメッシュ５４はカニューレ５６に挿入され得る。メッシュは、十分に小さな容積でなければならず、針カニューレを通過し、患部で展開する。より好ましくは、メッシュはヒートセットを記憶しており、展開した後、比較的平坦な構造に戻る。もちろん、人体の個別用途に応じて、他の形状も使用し得る。メッシュがデリバリー・システムから取り出されると、メッシュは、適切な組織部位に向けられ処理される。
【００４７】
例えば、薄い外科的な支持用メッシュは、針を経由して患者の腹腔に到達させ得る。第２の小さな針カニューレを、二酸化炭素をその腹腔領域に充填するために挿入し得る。ヘルニア・サックは切除され結さつされる。針によるヘルニア手術中の視覚化は、２〜５ミリメートル口径の子官内視鏡をカニューレ内に取りつけることで可能となる。メッシュは、針から取り出され横隔膜上に置かれ、その後、肛門括約筋孔をカバーするために処理される。メッシュには、カニューレから放出されたら平坦になるように、柔軟な記憶をさらに与えられる。メッシュは、腹腔組織を支えるように体内組織に同化させるために、必要に応じてへルニア領域に縫い付けたり、あるいはステープルでとめ得る。
【００４８】
そのため、針によるヘルニア手術の手法によって、開腹手術の必要性を回避し得る。針によるヘルニア手術の手法では、開腹手術あるいは子宮内視鏡の手法に関連する、一般的な麻酔の必要がなく、痛みや身体的な不具合を減少させ得る。
【００４９】
（実施例）
以下の実施例は本発明における外科手術用支持メッシュを説明する。
【００５０】
（実施例１）
支持用格子は、特に２５０デニール／１６フィラメント／タイプのＬＨＣＶ鐘紡Ｂｅｌｌｃｏｕｐｌｅ（登録商標）ポリエステル糸による２要素糸で織られている。鐘紡Ｂｅｌｌｃｏｕｐｌｅ（登録商標）糸には、ポリエチレンテレフタレート・ポリエステル芯、および芯よりも融点が低いシースであるポリエチレンテレフタレート／イソフタレート・コポリエステル・シースが含まれる。
【００５１】
支持用格子が構築された後、格子は対流式オーブンにかけられ、およそ２１０℃まで加熱することにより個々のシースを融解する。糸はここで包み込まれ、さらに糸の重複部分である接合点において相互に融合し合う。
【００５２】
結果として生じたメッシュはこの後、滅菌パッケージの中に密封される。
【００５３】
（実施例２）
支持用格子は、特に７５デニール／２４フィラメント／タイプのＬＨＣＶ鐘紡Ｂｅｌｌｃｏｕｐｌｅ（登録商標）ポリエステル糸による２要素糸で縦編みされている。サポート・格子が構築された後、格子は対流式オーブンにかけられ、およそ２１０℃まで加熱することにより個々のシースを融解する。
【００５４】
結果として生じたメッシュはこの後、滅菌パッケージの中に密封される。
【００５５】
（実施例３）
支持用格子は、特に７５デニール／２４フィラメント／タイプのＬＨＣＶ鐘紡Ｂｅｌｌｃｏｕｐｌｅ（登録商標）ポリエステル糸による２要素糸で単純織布状に織られている。糸数は１インチにつき７０端数および１インチにつきピック数７０本である。長方形孔の寸法は各面５０から７０ミクロメートルの範囲である。
支持用格子が構築された後、格子は強制熱空気対流式オーブンにかけられ、およそ２１０℃まで１５分間加熱することにより個々のシースを融解する。構造の厚みはおよそ０．１０ミリメートル以下である。図９は本例に基づいた構造の一部を示した顕微鏡写真である。図９ａは同構造の断面図を示した顕微鏡写真である。
【００５６】
結果として生じたメッシュはこの後、滅菌パッケージの中に密封される。
【００５７】
本発明の例示的実施例は随伴する図を参照としながらここに詳述されているが、本発明はこれらの精密な実施例に限定されるものではなく、技術に優れた者により本発明の範囲または趣旨より逸脱することなくその他の様々な変化や修正を生じさせる可能性があることを理解するものである。
【図面の簡単な説明】
【図１】  マルチフィラメント糸よりなる織物状の従来技術による支持メッシュの一部分である。
【図１ａ】  図１の１ａ−１ａ線に沿った断面図である。
【図２】  本発明に従って、マルチフィラメント糸から形成された織物状の支持用格子が、耐感染性マトリックス内に包み込まれた本発明の支持メッシュの一部である。
【図２ａ】  図２の２ａ−２ａ線に沿った断面図である。
【図３】  支持用格子が作成される前の耐感染性マトリックス内に包み込まれたマルチフィラメント糸の断面図である。
【図３ａ】  図３のマルチフィラメント糸の断面図で、厚さが本発明によって縮小されたものである。
【図４】  マトリックスを構成する包み込まれた樹脂が糸に浸透し、実質的に間質空隙を充満した、図３に類似する図である。
【図４ａ】  図４のマルチフィラメント糸の断面図で、厚さが本発明によって縮小されたものである。
【図５】  ２要素繊維からなるマルチフィラメント糸の断面図。
【図６】  ひとつの２要素繊維の拡大断面図である。
【図７】  図５の２要素マルチフィラメント糸からなる本発明の織物状支持用メツシュの一部分であり、格子の組立の後に融解されるものである。
【図７ａ】  図７の７ａ−７ａ線に沿った断面図である。
【図８】  針のカニューレへの挿入のために丸められた状態の、本発明の薄いメッシュの図である。
【図９】  本発明により作成されたメッシュの一部分の顕微鏡写真である。
【図９ａ】  図９に示されたメッシュの断面の顕微鏡写真である。
【図１】
0005116190.tif 000002
【図１ａ】
0005116190.tif 000003
【図２】
0005116190.tif 000004
【図２ａ】
0005116190.tif 000005
【図３】
0005116190.tif 000006
【図３ａ】
0005116190.tif 000007
【図４】
0005116190.tif 000008
【図４ａ】
0005116190.tif 000009
【図５】
0005116190.tif 000010
【図６】
0005116190.tif 000011
【図７】
0005116190.tif 000012
【図７ａ】
0005116190.tif 000013
【図８】
0005116190.tif 000014
【図９】
0005116190.tif 000015
【図９ａ】
0005116190.tif 000016